(57)【要約】  複数の孔を画定する多孔質構造を有するセルロース系材料を含む処理済みセルロース系材料であって、該孔の少なくとも一部分が、スルホポリエステルポリマーを含むポリマーを含む処理剤を含有する、処理済みセルロース系材料。本開示は、処理済みセルロース系材料を調製するための方法をさらに説明し、その方法は、（ａ）セルロース系材料を提供することと、（ｂ）セルロース系材料にポリマーを含む水性分散液を含浸させることを含む第１の処理プロトコルとを含み、そのポリマーはスルホポリエステルポリマーを含む。【選択図】なし【特許請求の範囲】
【請求項１】
処理済みセルロース系材料であって、
複数の孔を画定する多孔質構造を有するセルロース系材料を含み、前記孔の少なくとも一部分がポリマーを含む処理剤を含有し、前記ポリマーがスルホポリエステルポリマーを含む、処理済みセルロース系材料。
【請求項２】
前記スルホポリエステルポリマーが、重合された形態で、ジカルボン酸、ポリヒドロキシ化合物、及び二官能性スルホモノマーを含む、請求項１に記載の処理済みセルロース系材料。
【請求項３】
前記二官能性スルホモノマーが、２つの官能基を有する芳香族核に結合する少なくとも１つのスルホン酸基を含む、請求項２に記載の処理済みセルロース系材料。
【請求項４】
前記２つの官能基のそれぞれが、ヒドロキシル、カルボキシル、またはアミノ官能基から成る一覧から選択される、請求項３に記載の処理済みセルロース系材料。
【請求項５】
前記二官能性スルホモノマーが、５−（ソジオスルホ）イソフタル酸、５−（１イチオスルホ）−イソフタル酸、及びこれらのメチルエステル、またはこれらの混合物から成る群から選択される、請求項３または４に記載の処理済みセルロース系材料。
【請求項６】
前記ジカルボン酸が、芳香族、飽和脂肪族ジカルボン酸、または脂環式ジカルボン酸のうちの１つ以上を含む、請求項２に記載の処理済みセルロース系材料。
【請求項７】
前記ポリヒドロキシ化合物が、ジオール、トリオール、テトロール、またはこれらの組み合わせを含む、請求項２に記載の処理済みセルロース系材料。
【請求項８】
前記処理済みセルロース系材料が、前記セルロース系材料に前記処理剤を含む水性分散液を含浸させることで調製される、請求項１〜７のいずれか１項に記載の処理済みセルロース系材料。
【請求項９】
１つ以上の添加剤をさらに含む、請求項１〜８のいずれか１項に記載の処理済みセルロース系材料。
【請求項１０】
界面活性剤をさらに含む、請求項１〜９のいずれか１項に記載の処理済みセルロース系材料。
【請求項１１】
処理済みセルロース系材料を調製するための方法であって、
（ａ）セルロース系材料を提供することと、
（ｂ）前記セルロース系材料にポリマーを含む水性分散液を含浸させることを含む処理プロトコルと、を含み、前記ポリマーがスルホポリエステルポリマーを含む、方法。
【請求項１２】
前記処理プロトコルが、大気圧より高いまたは低い圧力下で行われる、請求項１１に記載の方法。
【請求項１３】
前記ポリマーが、重合された形態で、ジカルボン酸、ポリヒドロキシ化合物、及び二官能性スルホモノマーを含む、請求項１１または１２に記載の方法。
【請求項１４】
前記二官能性スルホモノマーが、５−（ソジオスルホ）イソフタル酸、５−（１イチオスルホ）−イソフタル酸、及びこれらのメチルエステル、またはこれらの混合物から成る群から選択される、請求項１３に記載の方法。
【発明の詳細な説明】
【背景技術】
【０００１】
多孔質材料、例えばセルロース系材料は、セルロース系材料の物理的特性を維持するのを補助するために、黴の発生、病害虫、腐敗、及び水の含浸から保護する必要がある。かかるセルロース系材料の一例は、木材である。セルロース系材料を保存するための様々な処理剤及び保存方法が知られている。
【０００２】
現代の保存方法は典型的に、セルロース系材料を処理剤で圧力処理することを含む。圧力処理は典型的に、処理剤がセルロース系材料の多孔質構造全体に浸透することを可能にする。処理剤は典型的に、セルロース系材料に所望の物理的特性を与えるように選択された化学化合物である。例えば、耐水性を付加し、かつセルロース系材料の寸法安定性を改善する処理剤は、関心対象である。木材は、水中でその重量の１００％と同じ量を吸収することができ、これにより木材は膨張し、蒸発により水分を失った後、木材は収縮する。この水吸収／蒸発プロセスは不均一であり、木材内で内部ストレスを創出し、割裂、歪み、反り、曲り、ねじれ、巾反り等をもたらす。また、水はセルロース系材料を劣化させる昆虫または真菌類等の生物の経路として働き得る。昆虫を忌避するか、または真菌類／黴の形成を最小限にするか、またはセルロース系材料の全体的な耐久性を改善する処理剤が、関心対象である。さらに、処理剤は、耐風性、紫外線放射抵抗性、高温安定性及び低温安定性、病害虫抵抗性、防黴性、耐火性、及びセルロース系材料の物理的特性に影響し得る他の問題を改善することができる。
【０００３】
セルロース系材料用の改善された処理剤が所望されている。
【発明の概要】
【０００４】
本開示は、複数の孔を画定する多孔質構造を有するセルロース系材料を含む、処理済みセルロース系材料を説明し、該孔の少なくとも一部分は、スルホポリエステルポリマーを含むポリマーを含む処理剤を含有する。
【０００５】
本開示は、処理済みセルロース系材料を調製するための方法をさらに説明し、その方法は、（ａ）セルロース系材料を提供することと、（ｂ）セルロース系材料にポリマーを含む水性分散液を含浸させることを含む第１の処理プロトコルとを含み、そのポリマーはスルホポリエステルポリマーを含む。
【発明を実施するための形態】
【０００６】
本明細書で使用される場合、「多孔質材料」という用語は、孔または他の通路を通って流体が通過移動することができるように浸透性である材料を指す。多孔質材料の例は、セルロース系材料である。他の多孔質材料の例としては、石、コンクリート、セラミック、及びこれらの派生物が挙げられる。本明細書で使用される場合、「セルロース系材料」という用語は、構造的構成要素としてセルロースを含む材料を指す。セルロース系材料の例として、木材、紙、織物、縄、削片板、ならびに他の生物材料及び合成材料が挙げられる。本明細書で使用される場合、木材は、無垢材及び全ての木材複合材料、例えば、合板、工学木材製品などを含む。セルロース系材料は一般的に、複数の孔を画定する多孔質構造を有する。
【０００７】
「処理済みセルロース系材料」は、セルロース系材料の特性を改質するために処理剤で処理されたセルロース系材料である。処理剤により改質される特性として、疎水性、寸法安定性、耐真菌性、防黴性、害虫抵抗性、硬度、表面の外観、紫外線安定性、耐火性、及び塗装性の増大が挙げられるが、これらに限定されない。水分の吸収及び蒸発速度を低減させ、これにより膨張及び収縮の内部ストレスを低減させることにより、セルロース系材料の疎水性を増大させると、寸法安定性などの他の付随的な利益を提供することができる。
【０００８】
「処理剤」は、セルロース系材料と混合された場合、セルロース系材料の特性を改質する物質である。一例において、処理剤は、ポリマーを含む。処理剤は、圧力処理を使用した含浸によって、セルロース系材料に適用される。一例において、処理剤は、分散液の部分として、セルロース系材料に適用される。一旦適用されると、処理剤は、セルロース系材料の孔の少なくとも一部分に浸透する。
【０００９】
本明細書で使用される場合、「ポリマー」という用語は、１つ以上の種類のモノマーから形成される分子を指す。ポリマーは、ポリマーであってもコポリマーであってもよい。本明細書で使用される場合、「コポリマー」という用語は、交互コポリマー、周期コポリマー、統計コポリマー、ランダムコポリマー、ブロックコポリマー、グラフトコポリマー、または既知の他のコポリマーを指し得る。本明細書で使用される場合、コポリマーは、２つ以上のモノマーを結合して形成されるポリマーを指す。コポリマーの例として、バイポリマー、ターポリマー、テトラポリマー、及び他の高次コポリマーが挙げられる。一例において、ポリマーは、スルホポリエステルポリマーを含む。一例において、スルホポリエステルポリマーは、重合された形態で、ジカルボン酸、ポリヒドロキシ化合物、及び二官能性スルホモノマーを含む。スルホポリエステルの二官能性スルホモノマー構成要素は、好ましくは、少なくとも１つのスルホン酸基を有する芳香族核と２つの官能基とを含み、２つの官能基はヒドロキシル、カルボキシル、またはアミノ官能基から成る群から選択される。アミノ官能基は、一級アミノ基または二級アミノ基であってもよい。有利な二官能性スルホモノマー構成要素は、スルホン酸塩基がベンゼン、ナフタレン、ジフェニル、オキシジフェニル、スルホニルジフェニル、またはメチレンジフェニル核などの芳香族酸核に結合したものである。好ましい結果は、スルホフタル酸、スルホテレフタル酸、スルホイソフタル酸、４−スルホナフタレン−２，７−ジカルボン酸、及びそれらのエステルを使用することで得られる。一例において、二官能性スルホモノマー構成要素は、５−（ソジオスルホ）イソフタル酸、５−（１イチオスルホ）−イソフタル酸、及びこれらのメチルエステルから成る群から選択される。一例において、ジカルボン酸は、飽和脂肪族ジカルボン酸または脂環式ジカルボン酸のうちの１つ以上を含む。一例において、ポリヒドロキシ化合物は、ジオール、トリオール、テトロール、またはこれらの組み合わせを含む。一例において、二官能性スルホモノマーは、１００モルパーセントのジカルボン酸及び１００モルパーセントのポリヒドロキシ化合物を基準として、１０〜２４モルパーセントの量で存在する。
【００１０】
一例において、ポリマーは、水性分散液（本明細書で「水性分散液」または「分散液」と称される）の構成成分である。一例において、分散液は、界面活性剤を含む。水性分散液は、セルロース系材料を通した拡散のために、分散液の懸濁粒子のサイズがセルロース系材料の孔に浸透するのに好適であるよう調製され、懸濁粒子は、例えば５−５０，０００ｎｍ、さらに好ましくは５−５００ｎｍの粒子サイズを有する。一例において、分散液は、また、１つ以上の添加剤を含む。一例において、水性分散液中に存在する任意の固体が安定した懸濁液内に保持され、セルロース系材料の孔の中に分散することで、移動が可能である。安定した分散液は、一旦形成されると、経時的なその特性の変化に抵抗する分散液であり、それゆえ、セルロース系材料の孔に浸透するのに好適である。一例において、分散液の固形分は、１〜７５重量パーセントである。
【００１１】
一例において、水性分散液は、さらに溶媒を含む。一例において、溶媒は、有機溶媒である。一例において、有機溶媒は、含酸素溶媒、炭化水素溶媒、ハロゲン化溶媒、またはこれらの組み合わせである。一例において、セルロース系材料の表面でポリマーのゲル化を低減する界面活性剤が選択される。一例において、セルロース系材料の孔を通るポリマーの浸透を増大させる界面活性剤が選択される。例えば、好適な界面活性剤は、非イオン性、陰イオン性、または陽イオン性であり得る。非イオン性界面活性剤の例としては、アルコキシル化アルコール、アルコキシル化アルキルフェノール、脂肪酸エステル、アミン及びアミド誘導体、アルキルポリグルコシド、エチレンオキシド／プロピレンオキシドコポリマー、ポリオール、ならびにアルコキシル化ポリオールが挙げられる。例えば、非イオン性界面活性剤は、Ｔｈｅ  Ｄｏｗ  Ｃｈｅｍｉｃａｌ  Ｃｏｍｐａｎｙから市販されているＴＥＲＧＩＴＯＬ（商標）Ｌ−６２である。陰イオン性界面活性剤の例として、アルキルスルフェート、アルキルエーテルスルフェート、硫酸化アルカノールアミド、アルファオレフィンスルホネート、リグノスルホネート、スルホサクシネート、脂肪酸塩、及びリン酸エステルが挙げられる。例えば、陰イオン性界面活性剤は、Ｔｈｅ  Ｄｏｗ  Ｃｈｅｍｉｃａｌ  Ｃｏｍｐａｎｙから市販されているＤＯＷＦＡＸ（商標）Ｃ１０Ｌである。陽イオン性界面活性剤の例としては、アルキルトリメチルアンモニウム塩が挙げられる。
【００１２】
処理剤は、セルロース系材料に混合される。一例において、処理剤は、圧力処理によって、本明細書で説明されるように、セルロース系材料に導入される。処理剤は、セルロース系材料の孔の少なくとも一部分に含浸し、それによって、セルロース系材料の重量を増加させる。処理済みセルロース系材料の重量は、１５〜８０パーセント増加する（６０℃以上で少なくとも２時間、セルロース系材料を乾燥させた後に計算される際）。
【００１３】
一例において、処理剤は、さらに１つ以上の添加剤を含む。処理済みセルロース系材料に特性を付加することが知られている、難燃剤、分散剤、及び／または染料等の添加剤が、好適である。例えば、添加剤は、有機化合物、金属化合物、または有機金属化合物であってもよい。一例において、添加剤は、湿潤、または木材へのポリマーの浸透を改善する材料、例えば、分散液中で安定している、溶媒または界面活性剤（陰イオン性、陽イオン性、もしくは非イオン性）である。添加剤の例としては、溶媒、充填剤、増粘剤、乳化剤、分散剤、緩衝液、顔料、浸透剤、帯電防止剤、臭い物質、腐食抑制剤、保存剤、シリコン処理剤、レオロジー改質剤、沈降防止剤、抗酸化剤、他の架橋剤（例えばジオール及びポリオール）、蛍光増白剤、蝋、合一剤、殺生物剤、ならびに消泡剤が挙げられる。かかる蝋は、石油蝋、パラフィン蝋、天然蝋、または合成蝋、例えばポリエチレン蝋もしくは酸化ポリエチレン蝋、蜜蝋、または粗蝋を含んでよい。加えて、処理剤は、例えば、第二銅−アンモニア、第二銅−アミン、第二銅−アンモニア−アミン複合体、四級アンモニウム化合物、または他の系を含有する木材保存剤と併せて使用されてもよい。例えば、処理剤は、Ａｌｋａｌｉｎｅ  Ｃｏｐｐｅｒ−Ｑｕａｔｅｒｎａｒｙアンモニウム（ＡＣＱ）保存剤系と共に使用されてもよい。処理剤は、また、亜鉛塩またはホウ素含有化合物を使用する木材保存技術と共に使用されてもよい。任意に、殺虫剤、シロアリ殺虫剤、殺真菌剤、及び防黴剤等の他の添加剤が、処理剤に含まれてもよい。一例において、添加剤は、分散液の部分として含まれ、分散液により安定した懸濁液を形成する。
【００１４】
一例において、セルロース系材料は、圧力処理によって、処理済みセルロース系材料として調製される。セルロース系材料を圧力処理するために使用される圧力は、大気圧よりも高くても、または低くてもよい。一例において、圧力は、大気圧よりも低い、例えば、０．０００１〜０．０９ＭＰａ（０．７５〜６７５ｍｍＨｇ）である。別の例において、圧力は、大気圧よりも大きい、例えば、０．１〜１．７ＭＰａ（７５０〜１２７５０ｍｍＨｇ）である。当該技術分野で既知の圧力処理プロセスが、セルロース系材料に処理剤を含浸させるために好適であることが想定される。
【００１５】
一例において、処理済みセルロース系材料は、処理プロトコルに従って調製される。一例において、処理プロトコルは、セルロース系材料に処理剤を含浸させることを含む。一例において、処理済みセルロース系材料を調製するための方法は、（ａ）セルロース系材料を容器に堆積させるステップ、（ｂ）容器を真空で５〜６０分間保持するステップ、（ｃ）処理剤を容器に導入するステップ、（ｄ）容器を１．０３ＭＰａまで５〜６０分間加圧するステップ、（ｅ）余分な処理剤を排水するステップ、（ｆ）任意に、余分な処理剤を真空によって除去するステップ、ならびに（ｇ）セルロース系材料を２０〜６０℃で２４〜４８時間、乾燥させるステップのうちの１つ以上を含む。一例において、処理済みセルロース系材料を調製するための方法は、（ａ）セルロース系材料を提供することと、（ｂ）セルロース系材料にポリマーを含む水性分散液を含浸させることを含む処理プロトコルとを含み、そのポリマーはスルホポリエステルポリマーを含む。
【００１６】
乾燥ステップが、様々な温度で行われてもよく、これによって、乾燥ステップの期間は、温度に比例する。好適な乾燥温度は、室温（およそ２０℃）〜１８０℃である。乾燥は、空気中、窒素中、または他の好適な大気中で行われてもよい。
【００１７】
米国木材保存協会の標準Ｅ４−１１手順（圧力処理木材の撥水性の標準試験方法）に従って、処理済みセルロース系材料の撥水性を測定するために、水浸試験を使用する。水浸試験は、第１に、本明細書で説明されるように調製した処理済みセルロース系材料を含む処理済みウエハ、及び未処理のセルロース系材料を含む対照ウエハの両方を提供することと、第２に、処理済みウエハ及び対照ウエハの両方の接線方向寸法を測定して、初期接線方向寸法（Ｔ１）（接線方向寸法は、セルロース系材料の木目の方向に対して垂直である）を提供することと、第３に、処理済みウエハ及び対照ウエハの両方を、６５±３％相対湿度及び２１±３℃に維持した調節チャンバに、一定重量に達するまで入れることと、第４に、処理済みウエハ及び対照ウエハの両方を、２４±３℃の蒸留水に３０分間浸漬することと、第５に、水から取り出した後に、処理済みウエハ及び対照ウエハの両方の接線方向寸法を測定して、後接線方向寸法（Ｔ２）を提供することと、を含む。
【００１８】
各個々のウエハ（処理済みウエハ及び対照ウエハの両方）に対する膨張率（Ｓ）は、以下のように計算される。
【００１９】
【数１】
2019501036.tif 000002
【００２０】
好ましくは、処理済みセルロース系材料の膨張率は、２．５％未満であり、さらに好ましくは、２．０％未満である。
【００２１】
撥水効率（ＷＲＥ）を使用して、処理済みセルロース系材料に撥水特性を付加することにおける処理剤の有効性を判定する。ＷＲＥは、以下のように計算され、
【００２２】
【数２】
2019501036.tif 000003
【００２３】
Ｓ１は、未処理のウエハの膨張率を指し、Ｓ２は、処理済みウエハの膨張率を指す。好ましくは、ＷＲＥは少なくとも５０％であり、より好ましくは、少なくとも６０％である。対照の未処理の木材のＷＲＥは、０％である。
【００２４】
以下の実施例は、本開示のある特定の態様を例解するが、本開示の範囲は、以下の実施例に限定されない。
【００２５】
実施例の全ての真空作用は、−０．００３９９ＭＰａ〜−０．００２６７ＭＰａの範囲にある。
【００２６】
実施例１．ポリマー分散液は、Ｅａｓｔｅｋ１０００ポリマー分散液（Ｅａｓｔｍａｎ  Ｃｈｅｍｉｃａｌ  Ｃｏｍｐａｎｙから入手可能）で、３８℃のガラス転移温度、３０重量％の固体濃度、６．０のｐＨ、６０ｃｐの粘度、及び２７ｎｍの粒子直径を有するポリマー分散液を、提供する。
【００２７】
実施例２．ポリマー分散液は、Ｅａｓｔｅｋ１１００ポリマー分散液（Ｅａｓｔｍａｎ  Ｃｈｅｍｉｃａｌ  Ｃｏｍｐａｎｙから入手可能）で、５５℃のガラス転移温度、０．６６ｍｅｇ／ｇの計測される電荷密度、３３重量％の固体濃度、６．２のｐＨ、８９ｃｐの粘度、及び２０ｎｍの粒子直径を有するポリマー分散液を、提供する。
【００２８】
実施例３．ポリマー分散液は、ＥａｓｔｍａｎＡＱ１４０００（Ｅａｓｔｍａｎ  Ｃｈｅｍｉｃａｌ  Ｃｏｍｐａｎｙから入手可能）を使用して下記のように調製する。Ｈｅｌｉｃｏｎｅミキサーを最初は９０℃に設定し、ミキサーのボウルに２１０ｇのＡＱ１４０００ポリエステルを充填する。この材料はレンガ状の塊で供給され、のこぎりを使用してレンガ状の塊から小さな欠片を分ける。ボウルを封止し、窒素で７０ｐｓｉまで加圧し、加熱器の設定値を１５０℃まで上げる。一旦計測される温度が１２５℃に達すると、ミキサーを最大ｒｐｍで動かし始め、ボウルに１分ごとに１０ｍｌの水を加える。合計８１０ｍｌの水を加えて、２０％の目標固体％を得る。一旦全ての水が加えられたら、混合を止め、加熱器の設定値を９０℃まで下げ戻す。ボウルの温度が９５℃未満に下がったとき、ボウルへの圧力を解放し、分散液をボウルから取り出す。水性分散液は、２０重量％の固体濃度及び６７ｎｍの平均粒子直径を有する。
【００２９】
実施例４．合計で６重量パーセントのＤＯＷＦＡＸ（商標）Ｃ１０Ｌを、Ｅａｓｔｅｋ１０００ポリマー分散液（Ｅａｓｔｍａｎ  Ｃｈｅｍｉｃａｌ  Ｃｏｍｐａｎｙから入手可能）に、上記で説明したように、加える。
【００３０】
処理手順．実施例１〜４の分散液を、加圧処理済みサザンイエローパインブロック（４ｃｍ×２ｃｍ×０．５ｃｍの寸法を有する）に使用する。それぞれのブロックを、脱気されたＰａｒｒ反応器の中で、３０分間リングで押し下げた後、８０ｍｌのそれぞれの実施例の処理剤を吸収させる。反応器を窒素下で１．０３ＭＰａまで加圧し、６０分間維持する。その後、オーブンの中にブロックを置き、６０Ｃで４８時間空気乾燥する。実施例４では、１つのブロックを、６重量パーセントのＤＯＷＦＡＸ（商標）Ｃ１０Ｌ（実施例４Ａ）を含有するＥａｓｔｅｋ１０００ポリマーで処理し、別のブロックは、界面活性剤なしのＥａｓｔｅｋ１０００ポリマー（実施例４Ｂ）で処理する。実施例４Ａのように界面活性剤を処理剤に含めることは、実施例４Ｂのように界面活性剤を使用しないときと比較して、ＷＲＥを向上し、重量の増加を低減することが観察される。
【００３１】
比較例．サザンイエローパインブロック（４ｃｍ×２ｃｍ×０．５ｃｍの寸法を有する）を、実施例１で説明された分散液に２分間浸漬し、ブロックに均一なコーティングを提供し、それによって、それに対する表面処理を提供する。ブロックは一晩空気乾燥させる。結果は表１に提供される。
【００３２】
【表１】
2019501036.tif 000004
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
処理済みセルロース系材料を調製するための方法であって、
（ａ）セルロース系材料を提供することと、
（ｂ）前記セルロース系材料にポリマーを含む水性分散液を含浸させることを含む処理プロトコルと、を含み、前記ポリマーがスルホポリエステルポリマーを含む、方法。
【請求項２】
前記処理プロトコルが、大気圧より高いまたは低い圧力下で行われる、請求項１に記載の方法。
【請求項３】
前記ポリマーが、重合された形態で、ジカルボン酸、ポリヒドロキシ化合物、及び二官能性スルホモノマーを含む、請求項１または２に記載の方法。
【請求項４】
前記二官能性スルホモノマーが、５−（ソジオスルホ）イソフタル酸、５−（１イチオスルホ）−イソフタル酸、及びこれらのメチルエステル、またはこれらの混合物から成る群から選択される、請求項３に記載の方法。
【国際調査報告】
2019501036.tif 000005
2019501036.tif 000006